【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】  一対の二次元網状骨格を互いに所定間隔離間して平行に配置し、この一対の二次元網状骨格間を無数の連結糸で連結した三次元繊維骨格に、脱臭剤を付着せしめてなることを特徴とする脱臭フィルター材。
【請求項２】  上記一対の二次元網状骨格が、実質的に同一の形状を有するものである請求項１記載の脱臭フィルター材。
【請求項３】  上記三次元繊維骨格が、ポリエステル繊維、ポリアミド繊維、ポリプロピレン繊維又はこれらの複合繊維により形成された請求項１又は２記載の脱臭フィルター材。
【請求項４】  上記一対の二次元網状骨格が、２本以上の繊維を撚りあわせて形成されたものであり、連続する１本の糸又は複数の糸を該二次元網状骨格間に、無数に架け渡して上記連結糸を形成した請求項１〜３のいずれか１項に記載の脱臭フィルター材。
【請求項５】  上記三次元繊維骨格にバインダー層を予め形成し、上記脱臭剤を付着させたものである請求項１〜４のいずれか１項に記載の脱臭フィルター材。
【請求項６】  バインダー成分と脱臭剤とを混練したスラリーを、上記三次元繊維骨格に含浸し乾燥させて、脱臭剤を付着させたものである請求項１〜４のいずれか１項に記載の脱臭フィルター材。
【請求項７】  バインダー成分と脱臭剤とを混練したスラリーを、上記三次元繊維骨格に含浸し、このスラリーに更に脱臭剤を付着させ、乾燥させて脱臭剤を付着させたものである請求項１〜４のいずれか１項に記載の脱臭フィルター材。
【請求項８】  表面，裏面及び内部のいずれか又は全てに、通気性を有する皮膜を形成した請求項１〜７のいずれか１項に記載の脱臭フィルター材。
【請求項９】  上記脱臭剤として、椰子殻活性炭、木質系活性炭、石油ピッチ系球状活性炭、ペレット状成型活性炭、天然ゼオライト、活性白土、界面活性剤、陽イオン又は陰イオン交換樹脂、陽イオン又は陰イオン交換繊維、キレート樹脂、キレート化合物、無機系陽イオン又は陰イオン吸着剤、無機系合成化学脱臭剤、多孔質体に中和反応や脱水縮合反応等の化学反応を利用して対象ガス成分を化学的に分解脱臭する化合物を担持させた脱臭剤、多孔質体に貴金属又は卑金属からなる酸化又は還元触媒を担持させた脱臭剤、及び、多孔質体に酸化チタン等の光励起触媒を担持又はコーティングした脱臭剤から選ばれる１種又は２種以上を用いた請求項１〜８のいずれか１項に記載の脱臭フィルター材。
【請求項１０】  請求項１〜９のいずれか１項に記載の脱臭フィルター材の少なくとも片面又は両面に１又は２以上の異種のフィルター層を積層したことを特徴とする脱臭フィルター材。
【請求項１１】  上記異種のフィルター層として、三次元網状骨格構造を有するポリウレタンフォームをベースとした脱臭フィルター層を積層した請求項１０記載の脱臭フィルター材。
【請求項１２】  上記異種のフィルター層として、集塵機能を有する集塵フィルター層を積層し、脱臭機能と共に集塵機能を付与した請求項１０又は１１記載の脱臭フィルター材。
【請求項１３】  請求項１〜９のいずれか１項に記載の脱臭フィルター材と上記異種のフィルター層とが、クリップ状又はフレーム状のフィルター結合具を用いて非接着状態に積層されたものである請求項１０〜１２のいずれか１項に記載の脱臭フィルター材。
【手続補正２】
【補正対象書類名】明細書
【補正対象項目名】０００５
【補正方法】変更
【補正の内容】
【０００５】
また、ベース材料をハニカム構造体に加工した後、このハニカム構造体に脱臭剤のスラリーを含浸させたり、バインダーを用いて脱臭剤を付着させるなどの方法により脱臭剤を付着させることも可能であるが、この場合、脱臭剤とバインダー成分とを混練したスラリーや、バインダーをハニカム基材にディピング処理する際に、ハニカムが潰れて形状回復しなかったり、ロール含浸法が採用できずにバッチ生産となるため生産性に劣るといった問題がある。ここで、ハニカム構造のフィルターとしては、吸着剤（脱臭剤）とバインダー成分とを混練したスラリーを押出成形によりハニカム状に成形したものも提案されているが、このフィルターは材料が脆性的特性を有するため、衝撃に弱く取り扱い性に著しく劣るという欠点がある。
【手続補正３】
【補正対象書類名】明細書
【補正対象項目名】０００６
【補正方法】変更
【補正の内容】
【０００６】
更に、三次元網状骨格を有するポリウレタンフォームを基材として用いる場合には、一般に化学発泡によってセルを形成することによりフォーム体とするために、セルのコントロールが難しく、またハニカム構造のような層流効果が得られないために、ハニカム構造体に対して圧力損失が高くなるという問題がある。
【手続補正４】
【補正対象書類名】明細書
【補正対象項目名】００１４
【補正方法】変更
【補正の内容】
【００１４】
この二次元網状骨格２，２は、図１のように網状に形成されたものであるが、この二次元網状骨格２，２の格子形状は、三角形、四角形、五角形、六角形、それ以上の多角形など、いずれの形状であってもよいが、特に図１のように、六角格子状の網状構造とすることが好ましく、これによりハニカム様形状のフィルターを構成することが、加工時の形状安定性及びフィルターとして用いる際の圧力損失を効果的に抑える等の観点から好ましい。
【手続補正５】
【補正対象書類名】明細書
【補正対象項目名】００２１
【補正方法】変更
【補正の内容】
【００２１】
上記脱臭剤としては、特に制限はなく、フィルターの用途等に応じて適宜選定され、例えば、椰子殻活性炭，木質系活性炭，石油ピッチ系球状活性炭，ペレット状成型活性炭等の各種活性炭、活性白土、ゼオライト、セピオライト、シリカ、アルミナ、ＳｉＯ2，ＺｎＯ，ＴｉＯ2等を原料ベースとした無機系合成化学脱臭剤、光励起作用により触媒活性を生じるＴｉＯ2系触媒、多孔質体にＡｕ，Ａｇ，Ｒｕ，Ｒｈ，Ｐｄ，Ｐｔ，Ｍｎ，Ｎｉ，Ｃｏ，アルカリ金属，アルカリ土類金属などの貴金属又は卑金属触媒を担持させた金属触媒担持型脱臭剤、多孔質体に中和反応や脱水縮合反応等の化学反応を利用して対象ガス成分を化学的に分解脱臭する化合物を担持させた脱臭剤、キレート樹脂、配位結合により金属イオンと結合したキレート化合物、スチレン系樹脂やアクリル系樹脂などを母体としイオン交換官能基にスルホン酸基やカルボン酸基などを有する陽イオン交換樹脂、四級アンモニウム基や一級乃至三級アミノ基を有する陰イオン交換樹脂、陽イオン交換機能を有するゼオライトや、Ｚｒ，Ｓｎ，Ｓｂ，Ｔｉ，Ｚｎ系の陽イオン交換タイプの無機系合成化学吸着剤、又はＢｉ，Ｚｒ，Ｐｂ系の陰イオン交換タイプの無機系合成化学吸着剤、或いはＳｂ、Ｂｉ系やＳｉＯ2、ＺｎＯ等の両イオン交換タイプの無機系合成化学吸着剤などの無機イオン吸着剤などが挙げられる。
【手続補正６】
【補正対象書類名】明細書
【補正対象項目名】００２９
【補正方法】変更
【補正の内容】
【００２９】
［比較例］
三次元網状骨格を有するポリウレタンフォーム［（株）ブリヂストン製「ＨＲ−０８」］（厚み８ｍｍ品）に、実施例と同様の脱臭剤スラリーを用い、実施例と同様にして椰子殻活性炭を付着させ、活性炭付着量２２５ｇ／ｍ2の脱臭フィルターを得た。
【手続補正７】
【補正対象書類名】明細書
【補正対象項目名】００３０
【補正方法】変更
【補正の内容】
【００３０】
上記実施例，比較例で得られた脱臭フィルターにつき、下記試験を行って圧力損失及びベンゼン脱臭性能を評価した。結果を表１に示す。
［試験方法］
圧力損失試験
空気清浄協会指定の試験方法に準拠した図２の試験機を用い、該試験機に試験片（２５０ｍｍ×２５０ｍｍ）を試料としてセットする。この状態で、オリフィスの差圧計（風速計）で確認しながらファンを調節して風速を１ｍ／ｓｅｃにセットし、このときの圧力損失を差圧計で読み取る。
ベンゼン脱臭性能試験
実施例及び比較例で作製した試料（厚み５ｍｍ品）を４０φに裁断し、この試料を２枚重ね合わせて、図３に示した長さ２００ｍｍ，内径４０φのガラス製カラムのほぼ中央に設置する。（株）ガステック社製の標準ガス発生装置を使用して、ガス発生温度を３５℃にセットし、ディフィージョンチューブＤ−０３型を１本セットして希釈ガスとして標準グレードの窒素ボンベを用い、希釈ガス流量１Ｌ／ｍｉｎに設定する。
図３に示されているように、ガラスカラムの上下両端に三方コックを取り付けて、入り口ガス濃度が３０±５ＰＰＭとなった時点で試料方向に通気させ、経時３０分後の試料出口側のベンゼンガス濃度及び試料入り口側のベンゼンガスを（株）ガステック社製のガス検知管Ｎｏ．１２１にて測定し、ベンゼン除去率を評価する。